(57)【要約】【課題】直下型バックライトユニットはモアレを解消し、パターンが無い部位を消失させることで漏れ光を低減させることが求められている。そこで、表面のムラが視認しにくく、モアレ及び漏れ光のない均一な光を出射できる直下型バックライトユニット用光学シートを提供することを目的とする。【解決手段】表面に凹凸が形成された母型光学シートを用意して、母型光学シートを母型として表面の凹凸形状を型どりしてマスター型を作製し、マスター型を用いて凹凸形状を樹脂表面に賦形する。【選択図】  図１
2010149492.tif 000002
【特許請求の範囲】
【請求項１】
表面に凹凸が形成された母型光学シートを用意して、母型光学シートを母型として表面の凹凸形状を型どりしてマスター型を作製し、マスター型を用いて凹凸形状を樹脂表面に賦形することを特徴とする光学シートの製造方法。
【請求項２】
請求項１に記載の製造方法によって製造されたことを特徴とする光学シート。
【請求項３】
表面凹凸形成要素が真球状、楕円球状、四角錘状からなることを特徴とする請求項２に記載の光学シート。
【請求項４】
前項表面凹凸要素が真球、楕円球、四角錘のいずれか２種以上の形状が混合して形成されていることを特徴とする請求項２に記載の光学シート。
【発明の詳細な説明】
【技術分野】
【０００１】
本発明は、主に液晶表示装置に用いられるバックライトユニットの照明光路制御に使用される光学シート及びその製造方法に関するものであり、更には、前記光学シートを搭載したバックライトユニットおよび液晶表示装置に関する。更に詳しくは、熱あるいは紫外線にて硬化する樹脂層を母型表面に塗布し、未硬化時に表面凹凸を付与した後に硬化することで、簡便に母型のランダムかつ複雑な形状を忠実に再現するマスター型に付与することができ、且つ耐摩耗性を向上させるマスター型の製造方法及び前記マスター型を用いて製造する光学シートに関する。
【背景技術】
【０００２】
大型の液晶表示装置の多くは、光源として複数の冷陰極管又はＬＥＤ（ｌｉｇｈｔ−ｅｍｉｔｔｉｎｇ  ｄｉｏｄｅ）を含んだ直下型バックライトユニットを使用している。
【０００３】
直下型バックライトユニットを使用すると画面全体に亘って明るい表示が可能となる。
【０００４】
しかし、直下型バックライトユニットを使用した場合、画面に光源のランプイメージが映り込み易い。即ち光源の配列に起因した輝度ムラを生じ易い。
【０００５】
そのため現状では表面凹凸を有する光拡散板や光拡散シート及びレンズシートを用いる方法が主流であるが、光学シートに使用されるレンズパターンに起因したモアレの発生、光学シートを製造するために使用されるマスター型の製造に長時間を要すること、複雑なパターンをマスター型に付与することが困難であること、またマスター型の寿命が短いことなどが問題となっている。
【先行技術文献】
【特許文献】
【０００６】
【特許文献１】特願２００１−１０９３９号公報
【発明の概要】
【発明が解決しようとする課題】
【０００７】
直下型バックライトユニットはモアレを解消し、パターンが無い部位を消失させることで漏れ光を低減させることが求められている。しかしながら従来の光学シートは、必ずしもこのような要求に応えることができるものではなかった。
【０００８】
表面凹凸パターンを賦型する方法としては金型を使用する手段が最も一般的であるが、金型自体が高価であること、ランダムかつ微細なパターンを金型表面に付与することが技術的難度が高く、樹脂との離型性の観点から金型寿命が短いことが問題となっている。本発明は、かかる技術的背景に鑑みてなされたものであって、表面のムラが視認しにくく、モアレ及び漏れ光のない均一な光を出射できる直下型バックライトユニット用光学シートを提供することを目的とする。
【課題を解決するための手段】
【０００９】
上記の課題を解決するための手段として、請求項１に係る発明は、表面に凹凸が形成された母型光学シートを用意して、母型光学シートを母型として表面の凹凸形状を型どりしてマスター型を作製し、マスター型を用いて凹凸形状を樹脂表面に賦形することを特徴とする光学シートの製造方法である。
【００１０】
また、請求項２に係る発明は、請求項１に記載の製造方法によって製造されたことを特徴とする光学シートである。
【００１１】
また、請求項３に係る発明は、表面凹凸要素が真球、楕円球、四角錘からなることを特徴とする請求項２に記載の光学シートである。
【００１２】
また、請求項４に係る発明は、表面凹凸要素が真球、楕円球、四角錘のいずれか２種類以上の形状が混合して形成されていることを特徴とする請求項２に記載の光学シートである。
【発明の効果】
【００１３】
本発明では微小凹凸を有する表面凹凸の型どりにより、任意のランダムな表面凹凸を前記表面凹凸シートに付与することで、モアレ発生を低減し、ランプイメージ起因の輝度ムラを低減し、かつ高輝度の光学シートを容易に得ることができる。
【図面の簡単な説明】
【００１４】
【図１】本発明の表面凹凸型取り方法の概念を示した断面図
【図２】本発明の平板を用いた場合の本発明の表面型取り方法の概念を示した断面図
【図３】本発明のシート状マスター型から樹脂表面に凹凸を付与することで表面凹凸シートを得る工程の概念を示す断面図
【図４】本発明のシート状マスター型から溶融樹脂成形法（溶融樹脂成形法を、シート表面に塗布した樹脂層を加工して凹凸形状を形成する方法と定義する。）にて表面凹凸シートを得る工程の概念を示す断面図
【図５】本発明の表面凹凸シートを斜め上方から観測した俯瞰図
【発明を実施するための形態】
【００１５】
以下、本発明の実施形態を図面を参照しながら説明する。
【００１６】
図１（Ａ）、（Ｂ）、（Ｃ）は、本発明の表面凹凸型取り方法の概念を示した断面図である。図１（Ａ）は本
発明の一実施例として紫外線硬化もしくは熱硬化性樹脂１０が表面に塗布されたシリンダー１１に
母型表面凹凸層１２を備えたシート１３を巻きつけることによりラミネートする直前の状態を示している。図１（Ｂ）は、シリンダー１１に母型表面凹凸層１２を備えたシート１３がラミネートされた状態
を示している。図１（Ｃ）は、紫外線硬化もしくは熱硬化性樹脂１０を硬化後に母型表面凹凸層を備
えたシート１３を剥離することでシリンダー表面に凹凸が形成されたシリンダー状マスター型１４の
概念図を示している。
【００１７】
表面凹凸要素２１の形状は真球、楕円球、四角錘形状よりなることで、ディスプレイに最適な輝度や耐擦性を与えることが可能となる。
【００１８】
母型表面凹凸層１２を備えたシート１３は具体的にはポリエステル樹脂、ポリオレフィン樹脂、ポリスチレン樹脂、メタクリル樹脂、ポリカーボネート樹脂、塩化ビニル樹脂やこれらの複合体などの合成樹脂上にエポキシアクリレート系，ウレタンアクリレート系，ポリエステルアクリレート系，ポリオールアクリレート系のオリゴマー、ポリマーと単官能・２官能・あるいは多官能重合性（メタ）アクリル系モノマー、例えばテトラヒドロフルフリルアクリレート，２−ヒドロキシエチルアクリレート，２−ヒドロキシ−３−フェノキシプロピルアクリレート，ポリエチレングリコールジアクリレート，ポリプロピレングリコールジアクリレート，トリメチロールプロパントリアクリレート，ペンタエリトリトールトリアクリレート，ペンタエリトリトールテトラアクリレートなどのモノマー、オリゴマー、ポリマーなどの混合物が表面凹凸を有した形状にて硬化されたものや、前記ポリエステル樹脂、ポリオレフィン樹脂、ポリスチレン樹脂、メタクリル樹脂、ポリカーボネート樹脂、塩化ビニル樹脂やこれらの複合体などの合成樹脂上に表面凹凸が何らかの手段にて賦型されたものが用いられる。
【００１９】
図２（Ａ）、（Ｂ）、（Ｃ）は、平板を用いた場合の本発明の表面型取り方法の概念を示した断面図である。図２（Ａ）は母型表面凹凸層を備えたシート１３と基材フィルム１６に紫外線もしくは熱硬化性樹脂１０を塗布したシートがラミネートされる前の状態を示す概念図である。図２（Ｂ）は本発明の一実施例として紫外線もしくは熱硬化性樹脂１０が表面に塗布された基材フィルム１６を、母型表面凹凸層１２を備えたシート１３にラミネートした状態の概念図である。図２（Ｃ）は紫外線硬化もしくは熱硬化性樹脂１０を硬化後に母型表面凹凸層を備えたシート１３を剥離することで得られたシート状マスター型１５の概念図である。
【００２０】
図３（Ａ）、（Ｂ）、（Ｃ）は、得られたシート状マスター型１５から樹脂表面に凹凸を付与することで表面凹凸シートを得る工程の概念を示す断面図であり、図３（Ａ）はシート状マスター型１５と成形前表面凹凸シート１８を示している。図３（Ｂ）は表面凹凸を有するシート状マスター型１５と成形前表面凹凸シート１８をラミネートした状態を示している。１６は紫外線もしくは熱硬化性樹脂１０を塗布する基材フィルムを示している。図３（Ｃ）は紫外線もしくは熱硬化性樹脂１０を硬化後に成形前表面凹凸シート１８を剥離することで得られた表面凹凸シート１９を示している。
【００２１】
図４（Ａ）、（Ｂ）、（Ｃ）は、シート状マスター型１５から溶融樹脂成形法にて表面凹凸シートを得る工程の概念を示す断面図であり、図４（Ａ）は、ラミネート前の表面凹凸を有するシート状マスター型１５と樹脂シート２０を示している。図４（Ｂ）は、ラミネートした状態のシート状マスター型１５と樹脂シート２０を示している。図４（Ｃ）は、ラミネートした状態のシート状マスター型１５と樹脂シート２０を剥離した後の、樹脂シート成形後表面凹凸シート２１を示す。
【００２２】
図５、６、７に表面凹凸シート１９を斜め上方から観測した俯瞰図を示す。
【００２３】
前記紫外線もしくは熱硬化性樹脂１０、１７は特に限定されるものではないが、分子中にアクリロイル基を有する紫外線硬化型樹脂が好ましく、エポキシアクリレート系，ウレタンアクリレート系，ポリエステルアクリレート系，ポリオールアクリレート系のオリゴマー、ポリマーと単官能・２官能・あるいは多官能重合性（メタ）アクリル系モノマー、例えばテトラヒドロフルフリルアクリレート，２−ヒドロキシエチルアクリレート，２−ヒドロキシ−３−フェノキシプロピルアクリレート，ポリエチレングリコールジアクリレート，ポリプロピレングリコールジアクリレート，トリメチロールプロパントリアクリレート，ペンタエリトリトールトリアクリレート，ペンタエリトリトールテトラアクリレートなどのモノマー、オリゴマー、ポリマーなどの混合物が使用される。
【００２４】
紫外線を透過する母型表面凹凸層１２を備えたシート１３としては、具体的にはポリエステル樹脂、ポリオレフィン樹脂、ポリスチレン樹脂、メタクリル樹脂、ポリカーボネート樹脂、塩化ビニル樹脂やこれらの複合体などの合成樹脂などのフィルム状のものが用いられる。
【００２５】
本発明においては、特に、ＰＥＴ（ポリエチレンテレフタレート），ＰＶＣ（ポリ塩化ビニル），ＰＣ（ポリカーボネート），ＰＭＭＡ（ポリメチルメタアクリレート）、ＭＳ（メタクリルスチレン）などが好ましい。
【００２６】
また、母型表面凹凸層を備えたシート１３の母型表面凹凸層１２に拡散性微粒子を添加することで紫外線もしくは熱硬化性樹脂１０および１７との離型性を向上させることもできる。この場合は従来より使用されている公知のものを使用することができ、特に限定されず、スチレン系樹脂、アクリル系樹脂、シリコーン系樹脂、尿素樹脂、ホルムアルデヒド縮合物などからなる有機系粒子やガラスビーズ、シリカ、アルミナ、炭酸カルシウムなどからなる無機系微粒子等を用いることができ、平均粒子径が０．１μｍ〜５μｍ程度が望ましい。
【００２７】
紫外線もしくは熱硬化性樹脂１０および１７に拡散性微粒子を添加することで表面凹凸シートの表面ムラ及び漏れ光を低減させることもできる。この場合は従来より使用されている公知のものを使用することができ、特に限定されず、スチレン系樹脂、アクリル系樹脂、シリコーン系樹脂、尿素樹脂、ホルムアルデヒド縮合物などからなる有機系粒子やガラスビーズ、シリカ、アルミナ、炭酸カルシウムなどからなる無機系微粒子等を用いることができる。
【００２８】
紫外線もしくは熱硬化性樹脂１０および１７の厚みｂは好ましくは転写する母型表面凹凸層１２の凹凸部厚みａに対し１．２×ａ＜ｂが望ましい。
【００２９】
また、母型表面凹凸層１２に拡散性微粒子を添加することで、マスター型および製品となる表面凹凸に微細な凹凸を付与することで複製時の離型性向上、剥離痕等の表面不良について視認性を下げることが可能となる。この場合は従来より使用されている公知のものを使用することができ、特に限定されず、スチレン系樹脂、アクリル系樹脂、シリコーン系樹脂、尿素樹脂、ホルムアルデヒド縮合物などからなる有機系粒子やガラスビーズ、シリカ、アルミナ、炭酸カルシウムなどからなる無機系微粒子等を用いることができる。
【００３０】
剥離帯電防止用に紫外線もしくは熱硬化性樹脂１０および１７に添加する帯電防止剤としてはカチオン系、アニオン系、ノニオン系のいずれも使用することが可能であり、アニオン系ではカルボン酸、スルホン酸、リン酸構造を持つものが使用される。カチオン系では４級アンモニウム塩化合物を使用することができ、ノニオン系ではアルキルアミンオキシド化合物が使用できる。
【００３１】
複製時の離型性向上を目的とし、紫外線もしくは熱硬化性樹脂１０および１７に添加するレベリング剤としてはフッ素系、シリコーン系の離型剤を使用することができる。
【００３２】
複製によって作製するマスター型に使用するシリンダー１１としては、真鍮製のものを用いることができる。
【００３３】
シート状マスター型に使用する基材としてはポリエステル樹脂、ポリオレフィン樹脂、ポリスチレン樹脂、メタクリル樹脂、ポリカーボネート樹脂、塩化ビニル樹脂やこれらの複合体などの合成樹脂が用いられる。  本発明においては、中でも、ＰＥＴ（ポリエチレンテレフタレート），ＰＶＣ（ポリ塩化ビニル），ＰＣ（ポリカーボネート），ＰＭＭＡ（ポリメチルメタアクリレート）、ＭＳ（メタクリルスチレン）などが好ましい。
【００３４】
マスター型から溶融樹脂成形法にて得られる樹脂シート成形後表面凹凸シート２１としてはポリエステル樹脂、ポリオレフィン樹脂、ポリスチレン樹脂、メタクリル樹脂、ポリカーボネート樹脂、塩化ビニル樹脂やこれらの複合体などの合成樹脂が用いられる。
【００３５】
単位表面凹凸形成部位２２は真球、楕円球、四角錘いずれの形状でもよく、所望の光学特性によって表面形状を変更することが可能である。
【００３６】
上記表面凹凸形成部位２２は真球、楕円球、四角錘のいずれか２つ以上の混合構成でもよく、光学特性、表面耐擦性などを考慮し組み合わせを選択することが可能である。
【００３７】
耐擦性については真球状単独が最も優位性あるが、正面輝度については最も劣る。また、四角錘状単独は正面輝度は最も優位性があるが、耐擦性では最も劣る。
【実施例】
【００３８】
以下にシート状マスター型を用いて真球状表面凹凸シートを作製した際の実施例を記載する。
【００３９】
母型表面凹凸層を備えたシート（母型光学シート）において母型表面凹凸層のパターン高さを１０および５０μｍにてパターン形成し、紫外線硬化もしくは熱硬化性樹脂の厚みを変更し、実際に型取り実施した場合の賦型性について表１に示す。
【表１】
2010149492.tif 000003
賦型率８０％未満  ：×
賦型率８０％以上９０％未満：△
賦型率９０％以上  ：○
ここで硬化性樹脂には硬化時に収縮が発生するため、賦型率９０％以上を○評価とした。
【００４０】
賦型率についてはレーザー顕微鏡測定値を評価値とした。ここで、賦型率とは、ピッチや深さについての実測値÷設計値で定義される値である。レーザー顕微鏡測定値の評価値とは、ピッチや深さについての賦型率をパーセント表示した値を指す。
【００４１】
母型光学シートとしてポリエステルフィルム上に紫外線硬化樹脂にて真球状のレンズが形成されたレンズシートを用いた。母型表面凹凸層に拡散性微粒子が添加されたもの、母型の反転形状を持ったマスター型の表面凹凸層に拡散性微粒子を添加したもの、表面凹凸シート上の紫外線もしくは熱硬化性樹脂層に拡散性微粒子が添加されたもの、拡散性微粒子を使用していないもの、についてバックライトに配置し、ランプイメージ低減効果、表面凹凸シート成形時剥離ムラ低減効果、正面輝度変化の比較検証を目視にて実施した。
○構成１：拡散性微粒子添加無しの構成である。
○構成２：母型表面凹凸層に拡散性微粒子添加した構成である。
○構成３：母型の反転形状を持ったマスター型の表面凹凸層に拡散性微粒子を添加した構成である。
○構成４：表面凹凸シートの紫外線もしくは熱硬化性樹脂層に拡散性微粒子を添加した構成である。
○構成５：母型表面凹凸層、表面凹凸シートの紫外線もしくは熱硬化性樹脂層に拡散性微粒子を添加した構成である。
１）ランプイメージ低減効果の評価は以下の基準で行った。即ち、
○：液晶パネル越しにランプイメージ視認できない
×：液晶パネル越しにランプイメージが視認できる
２）表面凹凸シート成形時剥離ムラ低減効果
○：液晶パネル越しに剥離ムラ視認できない
×：液晶パネル越しに剥離ムラが確認できる
３）正面輝度変化
○：正面輝度低下−５％未満  
×：正面輝度低下−５％より大きい
【００４２】
【表２】
2010149492.tif 000004
【００４３】
以下に硬化樹脂層厚み１００μｍ、パターン高さ５０μｍにて楕円球及び四角錘を用いた場合の実施例を示す。
【００４４】
耐擦性、正面輝度について評価した結果を下表３に示す。
１）耐擦性評価
学振試験にてＰＥＴフィルムに対し１４０ｇ荷重−５０往復にて
○：液晶パネル越しに擦れ痕視認できない
×：液晶パネル越しに擦れ痕視認できる
２）正面輝度変化
○：輝度向上率真球比０％より大きい
×：輝度低下率真球比０％より大きい
【００４５】
【表３】
2010149492.tif 000005
【００４６】
以下に真球、楕円球、四角錘形状を比率を変えて混合した際の実施例を示す。
【００４７】
耐擦性、正面輝度について評価した結果を下表４に示す。
【００４８】
【表４】
2010149492.tif 000006
使用材料を下記に示す。
【００４９】
真球状凹凸レンズ：ピッチ１００μｍ、高さ５０μｍ
楕円状凹凸レンズ：ピッチ８０μｍ、高さ５０μｍ
四角錘凹凸レンズ：ピッチ１００μｍ、高さ５０μｍ
拡散材  ：材質ＰＭＭＡ、中心粒径５μｍ、各層に２０ｗｔ％添加
【符号の説明】
【００５０】
１０・・・紫外線硬化もしくは熱硬化性樹脂
１１・・・シリンダー
１２・・・母型表面凹凸層
１３・・・母型表面凹凸層を備えたシート（母型光学シート）
１４・・・シリンダー状マスター型
１５・・・シート状マスター型
１６・・・基材フィルム
１７・・・表面凹凸層
１８・・・成形前表面凹凸シート
１９・・・表面凹凸シート
２０・・・樹脂シート
２１・・・樹脂シート成形後表面凹凸シート
２２・・・単位表面凹凸形成要素
【図１】
2010149492.tif 000007
【図２】
2010149492.tif 000008
【図３】
2010149492.tif 000009
【図４】
2010149492.tif 000010
【図５】
2010149492.tif 000011